(57)【要約】【課題】耐スケール性等の耐食性に優れた無機繊維耐火断熱ライニング施工方法と、この方法によってライニング施工された炉を提供する。【解決手段】無機繊維断熱成形体を炉内に配置する工程と、酸化物前駆体を含有する液状物質を該無機繊維断熱成形体の炉内加熱面側に付着させる工程とを有する無機繊維耐火断熱ライニング施工方法において、該液状物質を該無機繊維断熱成形体の炉内加熱面側から炉壁面側の深さ方向の少なくとも３〜３０ｍｍの領域に含浸させ、前記酸化物前駆体の添着量を焼成後の酸化物換算で５０〜２０００ｇ／ｍ２とする無機繊維耐火断熱ライニング施工方法。【選択図】なし【特許請求の範囲】
【請求項１】
無機繊維断熱成形体を炉内に配置する工程と、
酸化物前駆体を含有する液状物質を該無機繊維断熱成形体の炉内加熱面側に付着させる工程と
を有する無機繊維耐火断熱ライニング施工方法において、
該液状物質を該無機繊維断熱成形体の炉内加熱面側から炉壁面側の深さ方向の少なくとも３〜３０ｍｍの領域に含浸させ、前記酸化物前駆体の添着量を焼成後の酸化物換算で５０〜２０００ｇ／ｍ２とすることを特徴とする無機繊維耐火断熱ライニング施工方法。
【請求項２】
前記酸化物前駆体がＣａＯ前駆体及びＭｇＯ前駆体の少なくとも一方と、Ａｌ２Ｏ３前駆体とを含むことを特徴とする請求項１に記載の無機繊維耐火断熱ライニング施工方法。
【請求項３】
スプレーまたは刷毛塗りによって前記酸化物前駆体の液状物質を前記無機繊維断熱成形体に付着させることを特徴とする請求項１または２に記載の無機繊維耐火断熱ライニング施工方法。
【請求項４】
液状物質が着色されていることを特徴とする請求項１〜３のいずれかに記載の無機繊維耐火断熱ライニング施工方法。
【請求項５】
請求項１〜４のいずれか１項に記載の無機繊維耐火断熱ライニング施工方法によって形成された無機繊維耐火ライニングを有する炉。
【発明の詳細な説明】
【技術分野】
【０００１】
本発明は無機繊維の成形体を炉内に施工して耐火断熱ライニングを形成する無機繊維耐火断熱ライニング施工方法と、この方法により耐火断熱ライニング施工された炉に関する。
【背景技術】
【０００２】
従来、各種の工業炉のライニングには、軽量であり、断熱性に優れていることから、無機繊維耐火断熱ライニングが広く利用されている。このライニングを構成する無機繊維成形体として、ブランケット、ブロック又はモールドがある。
【０００３】
ブランケットは、無機繊維の集合体をニードルパンチ或いは縫製することによって作製されたものである。ブランケットは、柔軟に屈曲するため、長尺物を工業炉の天井、側壁、また突起部位等の形状に追随して貼り付けることができ、スタッドピン等で支持してラインニングとなる。（非特許文献１）。
【０００４】
ブロックは、ブランケットの折り畳み体又は切断したブランケットの積層体に支持金具を内挿し、圧縮してバンド結束又は縫製して所定のサイズに固定することにより作製される。ブロックを炉に施工するには、工業炉の天井や側壁へ、ブランケットの屈曲面或いは切断面を加熱面側に向け、隣接するブロック間に隙間が生じないように施工した後、バンド或いは縫糸を切断して圧縮を開放する。これにより、ブロックは、その反発力により復元し、隣接するブロックが密に突き合わされ、目地開きのないライニングが形成される（非特許文献１、特許文献１）。
【０００５】
モールドは、無機繊維を金型に鋳込成形するか或いは押出成形することにより作製される。成形時の金型の選定によりボード状、リング状等の形状のモールドが作製される。ボード状のモールドは、ボードライニング等によって工業炉の側壁等に施工される。リング状モールドは、特に加熱炉におけるスキッドパイプや冷却パイプ等を断熱するため、施工が容易であることを利点として使用されてきた（非特許文献１、特許文献２）。
【０００６】
無機繊維としては、アルミノシリケート、アルミナジルコニアシリケート、アルカリアースシリケートを主要化学成分とする結晶質又は非晶質の無機繊維が使用されている。
【０００７】
鉄鋼業の加熱炉、熱処理炉、陶磁器の焼成炉等の工業炉に施工される無機繊維耐火断熱ライニングには、耐火性、断熱性のみならず、スケールやアルカリガスが発生するため耐食性が求められる。鉄鋼業の加熱炉においては、ＦｅＯを含有するスケールと、ＳｉＯ２を含有する無機繊維とが反応して低融点化合物が生成すると、これを起点とした侵食、脆性化が起こり、ライニングが短命化するため、特に耐スケール性に優れるライニングが求められている。
【０００８】
特許文献３、４には、シリカゾル、アルミナゾル、或いはムライトゾルをブロックの炉内加熱面側に塗布し、表面保護層を形成することが記載されている。
【０００９】
特許文献５、６には、アルミナやムライト組成よりもさらに耐食性を有するＣａＯ・６Ａｌ２Ｏ３やマグネシアスピネル組成を不定形耐火材に配合し、コーティング材として無機繊維耐火断熱ライニングへ吹き付け或いは塗布し、無機繊維耐火断熱ライニングの表面に保護層を形成することが記載されている。
【００１０】
特許文献７には、マグネシアスピネルゾルをブランケットに含浸して耐食性を向上させることが記載されている。
【先行技術文献】
【非特許文献】
【００１１】
【非特許文献１】「セラミックファイバと断熱施工」編集委員会編、財団法人  省エネルギーセンター発行の新版「セラミックファイバと断熱施工」６４-６５項、８２-８３項、７６-７９項
【特許文献】
【００１２】
【特許文献１】特開２０１１−２２６７７１号
【特許文献２】特開２００４−４３９１８号
【特許文献３】実開昭６１−１２５１３７号
【特許文献４】特開平１１−２１１３５７号
【特許文献５】特開２０１１-３２１１８号
【特許文献６】特開２０１１-３２１１９号
【特許文献７】特開２０１１−２０８３４４号
【発明の概要】
【発明が解決しようとする課題】
【００１３】
上記従来の無機繊維耐火断熱ライニングは、侵食性の強いスケール等が大量に発生する炉において長時間使用する場合には、耐久性が不十分であった。
【００１４】
例えば、特許文献３、４に記載のシリカゾル、アルミナゾル或いはムライトゾルを塗布して形成した表面保護層では、耐スケール性が十分でない。
【００１５】
特許文献５、６のライニングは、充分な耐スケール性を有するが、実炉の条件によっては、加熱中または加熱後の無機繊維耐火断熱ライニングの表面に付着した保護層が剥離して落下することがある。
【００１６】
特許文献７に記載のブランケットにゾルを含浸して乾燥して得られる無機繊維成形体は、柔軟性がなく、形状がブランケットに依存するため、施工性が良くない。
【００１７】
本発明は、耐食性に優れ寿命が長く、しかも簡易に施工することができる無機繊維耐火断熱ライニング施工方法及びこの方法によりライニング施工された炉を提供することを目的とする。
【課題を解決するための手段】
【００１８】
本発明の無機繊維耐火断熱ライニング施工方法は、無機繊維断熱成形体を炉内に配置する工程と、酸化物前駆体を含有する液状物質を該無機繊維断熱成形体の炉内加熱面側に付着させる工程とを有する無機繊維耐火断熱ライニング施工方法において、該液状物質を該無機繊維断熱成形体の炉内加熱面側から炉壁面側の深さ方向の少なくとも３〜３０ｍｍの領域に含浸させ、前記酸化物前駆体の添着量が焼成後の酸化物換算で５０〜２０００ｇ／ｍ２とすることを特徴とするものである。
【００１９】
酸化物前駆体としては、ＣａＯ前駆体及びＭｇＯ前駆体の少なくとも一方と、Ａｌ２Ｏ３前駆体とを含むものが好ましい。
【００２０】
本発明では、酸化物前駆体の液状物質を前記無機繊維断熱成形体にスプレーまたは刷毛塗りによって付着させることが好ましい。
【００２１】
本発明の炉は、かかる本発明方法によって形成された無機繊維耐火断熱ライニングを有する。
【発明の効果】
【００２２】
本発明の無機繊維耐火断熱ライニング施工方法においては、酸化物前駆体を含有する液状物質を含浸させることにより、焼成後の無機繊維断熱成形体の加熱面側の領域に無機繊維断熱成形体と一体となった保護層を形成するので、保護層の剥離がなく、格段に耐スケール性を向上させることができる。また、無機繊維断熱成形体がブロックである場合には、含浸後の湿潤状態における収縮が起きない範囲で該液状物質を含浸しているため、隣接するブロック間に目地開きがなく断熱性の高いライニングとすることができる。
【００２３】
本発明の無機繊維耐火断熱ライニング施工方法は、工業炉に施工された無機繊維断熱成形体が新設または使用中を問わずに適用することができる。新設の場合はライニングの寿命を増加させることができ、使用中の場合はその時点以上の侵食を抑制してライニングの寿命を延長させることができる。
【発明を実施するための形態】
【００２４】
本発明の無機繊維耐火断熱ライニングは、無機繊維断熱成形体を炉内に配置する工程と、酸化物前駆体を含有する液状物質を該無機繊維断熱成形体の炉内加熱面側に付着させる工程とを有する無機繊維耐火断熱ライニング施工方法において、該液状物質を該無機繊維断熱成形体の炉内加熱面側から炉壁面側の深さ方向の少なくとも３〜３０ｍｍの領域に含浸させ、前記酸化物前駆体の添着量が焼成後の酸化物換算で５０〜２０００ｇ／ｍ２とすることを特徴とするものである。
【００２５】
本発明の無機繊維耐火断熱ライニングを構成する無機繊維断熱成形体（以下、無機繊維成形体ということがある。）の材料は、多結晶質繊維としてアルミナファイバー、ムライトファイバー、非結晶質繊維としてリフラクトリーセラミックファイバー、アルカリアースシリケートウール等を使用できる。その内でも、耐熱性及び耐食性の高いムライトファイバーが好ましい。
【００２６】
無機繊維の成形体としては、ブランケット、ブロック、モールド等が好ましい。
【００２７】
このブランケットとしては、前記無機繊維の集合体をニードルパンチまたはソーイングによって柔軟性を有するブランケット状に成形したブランケットを使用できるが、圧縮復元性と耐風食性の高いニードリングブランケットが好ましい。ブランケットは、ペーパーライニング等の各種の方法で工業炉へ施工できる。
【００２８】
ブロックとしては、ブランケットの折り畳み体或いは積層体を所定サイズのブロックに圧縮成形したものが好ましい。中でも、ブランケットの折り畳み体で作られたブロックが、構造が堅牢であり脱落リスクが小さいため好ましい。ブロックは、ブロックライニング等の各種の方法で工業炉へ施工できる。例えば、無機繊維ブランケットを積層し、合成樹脂テープなどよりなる結束バンド、縫糸等によって保形して圧縮状態を維持した無機繊維断熱材ブロックを、高温炉等の炉壁や天井に隙間なく施工した後、結束バンド又は縫糸を切断して圧縮を開放し、無機繊維ブランケット自体の積層方向の反発力と復元力を利用して断熱材ブロック同士を密に突き合わせるライニング方法などを用いることができる。
【００２９】
モールドとしては、前記無機繊維を金型に鋳込成形或いは押出成形したものを使用できる。特に、無機繊維を水中に分散させた後に凝集材と結合材を添加して凝集させ、減圧吸引により金型に鋳込み、乾燥して成形体を得る真空成形品が好ましい。真空成形では、金型の設計により任意のサイズ及び形状を選択できる。耐熱性を高くするために、アルミナ等の耐火骨材を配合して成形体の密度を増加させても良い。
【００３０】
モールドよりなる無機繊維成形体は、ボードライニング等の各種の方法で工業炉へ施工できる。特に加熱炉におけるスキッドポストへ施工するリング状モールドについては、リングを半割形状とし、半割部材の両端をそれぞれ係合凹部と係合凸部として互いに相補的な形状にすると、２つの半割リングを１セットとしてスキッドパイプの外周を被覆するように組み立てることで、手作業のみで容易に施工することができる。
【００３１】
本発明の無機繊維耐火断熱ライニングにおける含浸厚みは、炉内加熱面側から炉壁面側の深さ方向を表す。この含浸厚みは、３〜３０ｍｍ、好ましくは５〜２５ｍｍである。この含浸厚みが３ｍｍ未満では十分な耐スケール性が得られない。
【００３２】
無機繊維成形体がブロックの場合においては、含浸厚みが３０ｍｍを超えると、ブロックを構成するブランケットが、液状物質を含浸した後の湿潤状態において収縮し、隣接するブロックの間に目地開きが生じ、断熱性能を損なう。また、無機繊維成形体がブランケットの場合においては、ペーパーライニングで施工され、ブランケットが含浸されて湿潤状態となっても目地開きの方向には収縮しないため目地開きは起こらないが、３０ｍｍ以上含浸させてもそれ以上に耐スケール性が向上しないため不経済である。
【００３３】
無機繊維成形体がモールドの場合においては、無機バインダーで所定形状に保形されているため、含浸されて湿潤状態となっても目地開きは起こらないが、３０ｍｍ以上含浸させてもそれ以上に耐スケール性が向上しないため不経済である。
【００３４】
酸化物前駆体を含有する液状物質の酸化物換算添着量は、無機繊維耐火断熱ライニングへ施工した後の単位面積（ｍ２）当りの質量として５０〜２０００ｇ／ｍ２であり、好ましくは１５０〜１４００ｇ／ｍ２である。酸化物換算添着量が５０ｇ／ｍ２未満ではスケールによる侵食を受け、２０００ｇ／ｍ２以上ではそれ以上の耐スケール性が得られないため不経済である。
【００３５】
酸化物前駆体を含有する液状物質の成分は、焼成によりＡｌ２Ｏ３を生成する前駆体を含むと共に、さらに、焼成によりＣａＯを生成させる前駆体とＭｇＯを生成させる前駆体との少なくとも一方を含有することが好ましい。
【００３６】
焼成後にＡｌ２Ｏ３を形成する前駆体としては、アルミニウムの水酸化物、塩化物、酢酸塩、乳酸塩、硝酸塩等の塩類が挙げられ、特にアルミナゾルが好ましい。焼成後にＣａＯを形成する前駆体としては、カルシウムの水酸化物、塩化物、酢酸塩、乳酸塩、又は硝酸塩が好ましい。ＭｇＯを形成する前駆体としては、マグネシウムの水酸化物、塩化物、酢酸塩、乳酸塩、又は硝酸塩が好ましい。
【００３７】
酸化物前駆体を含有する液状物質の状態は、ゾル、スラリー、溶液のいずれの形態でも使用できる。媒体としては、水、アルコール等の有機溶媒またはこれらの混合物が使用される。またポリビニルアルコール等のポリマー成分が含有されていても良い。またゾル、スラリー、溶液中の化合物の安定性を高めるために、分散安定剤を加えてもよい。分散安定剤としては、例えば、酢酸、乳酸、塩酸、硝酸、硫酸等が挙げられる。
【００３８】
Ａｌ２Ｏ３前駆体とＣａＯ前駆体とを含む液状物質としては、焼成後の酸化物換算質量比でＣａＯ：Ａｌ２Ｏ３比が１０：９０〜１：９９特に９：９１〜５：９５であるものが好ましい。この組成の液状物質を用いると、焼成後のＡｌ２Ｏ３及びＣａＯから、更に耐スケール性の高い結晶相であるＣａＯ・２Ａｌ２Ｏ３或いはＣａＯ・６Ａｌ２Ｏ３等のアルミン酸カルシウムが形成される。Ａｌ２Ｏ３前駆体とＭｇＯ前駆体とを含む液状物質としては、焼成後の酸化物換算質量比でＭｇＯ：Ａｌ２Ｏ３比が２５：７５〜１：９９特に１５：８５〜５：９５であることが好ましい。この組成の液状物質を用いると、焼成後のＡｌ２Ｏ３及びＭｇＯから、更に耐スケール性の高い結晶相であるマグネシアスピネル或いはアルミナリッチマグネシアスピネルが形成される。
【００３９】
酸化物前駆体を含有する液状物質の酸化物換算濃度は、２〜３０質量％、特に５〜２０質量％であることが好ましい。この濃度が低すぎると、無機繊維耐火断熱ライニングにおいて、所望の耐スケール性が得られない或いは表面保護のための硬さが得られない。この濃度が高すぎると、酸化物前駆体含有液の粘性が高くなり施工性が損なわれる。
【００４０】
酸化物前駆体を含有する液状物質の無機繊維耐火断熱ライニングへの含浸方法は、特には限定されない。例えば、リシンガンやスプレーガンを用いて吹き付ける方法、若しくは液を刷毛塗りする方法等を選択しても良い。
【００４１】
酸化物前駆体の液状物質は着色をしていても良い。着色することで、含浸した範囲を目視で確認しながら施工するこができ、含浸量の調整が容易になり、作業効率が向上する。着色材としては、水溶性インク等を使用できる。
【実施例】
【００４２】
以下に実施例及び比較例を挙げて本発明をより具体的に説明するが、本発明はその要旨を超えない限り以下の実施例に何ら限定されるものではない。なお、以下の実施例及び比較例における特性の測定方法は次の通りである。
【００４３】
[耐スケール性]  鉄鋼業の熱延加熱炉に設置し１３５０℃の操業温度で６ヶ月間使用し、スケールによる侵食の状態を観察する。
【００４４】
[目地開き]  酸化物前駆体を含有する液状物質を、ブロックによる無機繊維耐火断熱ライニングの加熱面側へ含浸した後、室温で１週間放置して乾燥させ、ブロック間の目地開きの有無を観察する。
【００４５】
[含浸厚み]  酸化物前駆体を含有する液状物質を、無機繊維耐火断熱ライニングの加熱面側へスプレーによって含浸した後に切断し、その断面の湿潤部位について加熱面側から炉壁方向を計測し、含浸厚みとする。
【００４６】
[添着量]
無機繊維耐火断熱ライニングから、酸化物前駆体を含有する液状物質液が含浸されていない部分を切断してサンプルとし、このサンプルの重量（ｇ）と加熱面側の面積とを測定し、面比重を次式により求める。
【００４７】
［面比重（ｇ／ｍ２）］＝［材料重量（ｇ）］／［面積（ｍ２）］
５個のサンプルについて測定した面比重の平均値を添着前の面比重ｒ１とする。含浸後の無機繊維耐火断熱ライニングを１２５０℃で２時間焼成した後、含浸部分を切り出し同様の方法で面比重ｒ２を測定する。ｒ２とｒ１の差（ｒ２−ｒ１）を添着量（ｇ／ｍ２）とする。
【００４８】
［実施例１］
結晶質のムライトファイバーからなるブランケット（商品名：三菱樹脂株式会社  ＭＡＦＴＥＣ  ＭＬＳ、厚さ２５ｍｍ、嵩密度９６ｋｇ／ｍ３、Ａｌ２Ｏ３：７２質量％、ＳｉＯ２：２８質量％）から３００ｍｍ×３００ｍｍの正方形の板状物を切り出し、これを１６枚積層した後、圧縮し、高さ３００ｍｍ×幅３００ｍｍ×長さ３００ｍｍのブロック（商品名：新日本サーマルセラミックス  Ｚ‐ＢＬＯＫ１６００）を用いた。これをブロックライニング工法により熱延加熱炉の天井へ施工した。
【００４９】
酸化物前駆体を含有する液状物質として、カルシウム塩（酢酸カルシウム一水和物）とアルミナゾル及び水を混合し、焼成後の酸化物質量比ＣａＯ／Ａｌ２Ｏ３が９１.６：８.４であり、酸化物換算成分濃度が７．０ｗｔ％である液状物質を調製した。この液状物質を、施工したブロックへリシンガンを用いて０．３５ｍ２／ｍｉｎの施工速さで吹き付けた。含浸厚み及び添加量の測定結果を表１に示す。
【００５０】
このようにして酸化物前駆体を含有する液状物質を含浸した無機繊維耐火断熱ライニングを湿潤状態のまま１週間放置した後、加熱炉を６ヶ月間操業した。耐スケール性及び目地開きを観察した。ブロックには目地開きがなく、スケールによる侵食は認められなかった。なお、この評価結果を表１に示す。
【００５１】
［実施例２］
実施例１において、酸化物前駆体を含有する液状物質の酸化物換算成分濃度を２．５％、施工速さを１．０５ｍ２／ｍｉｎとしたこと以外は同様にして無機繊維耐火断熱ライニングを得た。含浸厚み及び添加量の測定結果並びに評価結果を表１に示す。
【００５２】
［実施例３］
実施例１において、酸化物前駆体を含有する液状物質の酸化物換算成分濃度を１５％、施工速さを０．０４ｍ２／ｍｉｎとしたこと以外は同様にして無機繊維耐火断熱ライニングを得た。評価結果を表１に示す。
【００５３】
［実施例４］
実施例１において、酸化物前駆体の調製原料としてマグネシウム塩（酢酸マグネシウム四水和物）、前記アルミナゾル及び水を用い、酸化物前駆体を含有する液状物質の焼成後の酸化物質量比（ＭｇＯ／Ａｌ２Ｏ３）を２８：７２としたこと以外は同様にして無機繊維耐火断熱ライニングを得た。含浸厚み及び添加量の測定結果並びに評価結果を表１に示す。
【００５４】
［実施例５］
結晶質のムライトファイバーからなるブランケット（商品名：三菱樹脂株式会社  ＭＡＦＴＥＣ  ＭＬＳ、厚さ２５ｍｍ、嵩密度９６ｋｇ／ｍ３、Ａｌ２Ｏ３：７２質量％、ＳｉＯ２：２８質量％）の一方の面側に接着剤（商品名：新日本サーマルセラミックス株式会社  サーモプレグＣＷ）を塗布し、熱延加熱炉のスキッドパイプへ巻きつけて固定した。実施例１と同様の液状物質を、リシンガンを用いて施工速さ０．３５ｍ２／ｍｉｎで吹き付けた。
【００５５】
このようにして酸化物前駆体を含有する液状物質を含浸した無機繊維耐火断熱ライニングを湿潤状態のまま１週間放置した後、加熱炉を６ヶ月間操業した。耐スケール性及び目地開きを観察した。含浸厚み及び添加量の測定結果並びに評価結果を表１に示す。
【００５６】
［実施例６］
ムライトファイバー（商品名：三菱樹脂株式会社  ＭＡＦＴＥＣ  ＭＬＳ）とアルミナ粒子を水中に分散させ、凝集材及び結合材としてコロイダルシリカとカチオン性スターチを添加し、リング状の金型へ真空成形した後、乾燥してリング状モールド（商品名：新日本サーマルセラミックス  ＳＣボールド１６００スキッドポスト  嵩密度２５０ｋｇ／ｍ３  高さ５０×内径２３０×外径３４０ｍｍ）を作製し、熱延加熱炉のスキッドポストへ施工した。実施例１と同様の液状物質を、リシンガンを用いて施工速さ０．３５ｍ２／ｍｉｎで吹き付けた。
【００５７】
このようにして酸化物前駆体を含有する液状物質を含浸した無機繊維耐火断熱ライニングを湿潤状態のまま１週間放置した後、加熱炉を６ヶ月間操業した。耐スケール性及び目地開きを観察した。含浸厚み及び添加量の測定結果並びに評価結果を表１に示す。
【００５８】
［比較例１］
実施例１において、酸化物前駆体を含有する液状物質の酸化物換算成分濃度を１．５％、施工速さを１．６５ｍ２／ｍｉｎとしたこと以外は同様にして無機繊維耐火断熱ライニングを得た。含浸厚み及び添加量の測定結果並びに評価結果を表１に示す。
【００５９】
［比較例２］
実施例１において施工速さを０．０５ｍ２／ｍｉｎとしたこと以外は同様にして無機繊維耐火断熱ライニングを得た。含浸厚み及び添加量の測定結果並びに評価結果を表１に示す。
【００６０】
［比較例３］
実施例３において、酸化物前駆体にシリカゾル、前述のアルミナゾル及び水を用い、酸化物前駆体を含有する液状物質の焼成後の酸化物質量比（ＳｉＯ２／Ａｌ２Ｏ３）を２８：７２としたこと以外は同様にして無機繊維耐火断熱ライニングを得た。含浸厚み及び添加量の測定結果並びに評価結果を表１に示す。
【００６１】
［比較例４］
実施例３において、酸化物前駆体にアルミナゾル及び水を用い、酸化物換算成分濃度１５ｗｔ％の液状物質を吹き付けたこと以外は同様にして無機繊維耐火断熱ライニングを得た。含浸厚み及び添加量の測定結果並びに評価結果を表１に示す。
【００６２】
［比較例５］
実施例５において、酸化物前駆体を含有する液状物質を用いなかったこと以外は同様にして無機繊維耐火断熱ライニングを得た。含浸厚み及び添加量の測定結果並びに評価結果を表１に示す。
【００６３】
［比較例６］
実施例５において、酸化物前駆体を含有する液状物質の酸化物換算成分濃度を１０％、施工速さを１．０５ｍ２／ｍｉｎとしたこと以外は同様にして無機繊維耐火断熱ライニングを得た。含浸厚み及び添加量の測定結果並びに評価結果を表１に示す。
【００６４】
［比較例７］
実施例５において、酸化物前駆体を含有する液状物質の酸化物換算成分濃度を１．５％、施工速さを１．６５ｍ２／ｍｉｎとしたこと以外は同様にして無機繊維耐火断熱ライニングを得た。含浸厚み及び添加量の測定結果並びに評価結果を表１に示す。
【００６５】
［比較例８］
実施例６において、酸化物前駆体を含有する液状物質の酸化物換算成分濃度を１０％、施工速さを１．０５ｍ２／ｍｉｎとしたこと以外は同様にして無機繊維耐火断熱ライニングを得た。含浸厚み及び添加量の測定結果並びに評価結果を表１に示す。
【００６６】
［比較例９］
実施例６において、酸化物前駆体を含有する液状物質の酸化物換算成分濃度を１．５％、施工速さを１．６５ｍ２／ｍｉｎとしたこと以外は同様にして無機繊維耐火断熱ライニングを得た。含浸厚み及び添加量の測定結果並びに評価結果を表１に示す
【００６７】
【表１】
2015081753.tif 000002
【００６８】
［考察］
表１の通り、実施例１〜６はいずれも耐スケール性に優れる。ブロックを用いた実施例１〜４においても、目地開きは生じない。
【００６９】
これに対し、比較例１，３〜９では、浸食が生じ、耐スケール性に劣る。比較例２では、浸食は生じなかったが、目地開きが生じた。
【００７０】
以上の実施例及び比較例からも明らかな通り、本発明により形成されたライニングは、保護層の剥離がなく、格段に耐スケール性を向上させることができる。また、無機繊維断熱成形体がブロックである場合、含浸後の湿潤状態における収縮が起きない範囲で液状物質を含浸しているため、隣接するブロック間に目地開きがなく断熱性の高いライニングとすることができる。